"オレフィン重合用触媒の存在下、得られるオレフィン重合体のビカット軟化点Tv[°C]と重合反応温度Tr[°C]とが下記式Iを満たすようにオレフィンを気相重合反応させるオレフィン重合体の製造方法。-5≦Tv-Tr≦9I前記気相重合反応を、鉛直方向に延びる円筒部、及び、前記円筒部の上に設けられ上に行くほど内径が大きくなる拡径部を有する反応器内で行う請求項1記載のオレフィン重合体の製造方法。前記気相重合反応を、流動層型の反応器内で行う請求項1又は2に記載のオレフィン重合体の製造方法。前記気相重合反応がなされる反応器内のガス空塔速度が30cm/s以上である請求項1~3のいずれか一項に記載のオレフィン重合体の製造方法。オレフィン重合体が、エチレン単独重合体またはエチレンと、炭素数4~20のα-オレフィンとの共重合体である請求項1~4のいずれか一項に記載のオレフィン重合体の製造方法。オレフィン重合用触媒が、シクロペンタジエン型アニオン骨格を有する基を少なくとも一つ有する第4族遷移金属化合物を含む請求項1~5のいずれか一項に記載のオレフィン重合体の製造方法。オレフィン重合用触媒が、シクロペンタジエン型アニオン骨格を有する基を少なくとも一つ有する第4族遷移金属化合物成分Aと、粒子状固体触媒成分成分Bとを接触させて形成されるものである請求項1~5のいずれか一項に記載のオレフィン重合体の製造方法。オレフィン重合用触媒が、シクロペンタジエン型アニオン骨格を有する基を少なくとも一つ有する第4族遷移金属化合物成分Aと、粒子状固体触媒成分成分Bと、有機アルミニウム化合物成分Cとを接触させて形成されるものである請求項1~5のいずれか一項に記載のオレフィン重合体の製造方法。粒子状固体触媒成分成分Bが、下記一般式[1]で表される亜鉛化合物成分b1と、下記一般式[2]で表される化合物成分b2と、下記一般式[3]で表される化合物成分b3と、粒子状担体成分b4とを接触させて形成されるものである請求項7または8に記載のオレフィン重合体の製造方法。ZnL12[1]式中、L1は水素原子、ハロゲン原子または置換基を有していてもよい炭素数1~20の炭化水素基を表し、2つのL1は、互いに同じであっても異なっていてもよい。R1t1T1H[2]式中、R1は炭素数1~20のハロゲン化炭化水素基を表し、R1が複数存在する場合は、それらは互いに同じであっても異なっていてもよい。T1は酸素原子、硫黄原子、窒素原子またはリン原子を表し、tはT1の原子価に相当する数を表す。R2s2T2H2[3]式中、R2は炭素数1~20の炭化水素基または炭素数1~20のハロゲン化炭化水素基を表す。T2は酸素原子、硫黄原子、窒素原子またはリン原子を表し、sはT2の原子価に相当する数を表す。しかし、特許文献1に記載のように、重合体の融点と重合反応温度との温度差をある一定の範囲内に保つ方法では、必ずしも塊化物の生成量を低減できず、安定した連続運転を達成するためには、さらなる改良が求められていた。本発明の目的は、オレフィンを気相重合するに際し、塊化物の生成量を低減し、安定した連続運転が可能なオレフィン重合体の製造方法を提供することにある。本発明は、かかる目的を達成するために、鋭意検討した結果なされたものである。本発明は、オレフィン重合用触媒の存在下、得られるオレフィン重合体のビカット軟化点Tv[°C]と重合反応温度Tr[°C]とが下記式Iを満たすようにオレフィンを気相重合反応させるオレフィン重合体の製造方法に係るものである。-5≦Tv-Tr≦9I本発明により、オレフィンを気相重合するに際し、塊化物の生成を抑制し、安定した連続運転を行うことが可能である。本発明に用いるオレフィン重合用触媒としては、例えば、チタンとマグネシウムとハロゲンとを含有する固体触媒成分と有機アルミニウム化合物とを接触させてなるチーグラー系触媒、シクロペンタジエン型アニオン骨格を有する基を少なくとも一つ有する第4族遷移金属化合物を含むメタロセン系触媒等が挙げられる。メタロセン系触媒として、好ましくは、シクロペンタジエン型アニオン骨格を有する基を少なくとも一つ有する第4族遷移金属化合物以下、成分Aと記載することがある。と、粒子状固体触媒成分以下、成分Bと記載することがある。とを接触させて形成されるオレフィン重合用触媒であり、より好ましくは、成分Aと、成分Bと、有機アルミニウム化合物以下、成分Cと記載することがある。とを接触させて形成されるオレフィン重合用触媒である。成分Aのシクロペンタジエン型アニオン骨格を有する基を少なくとも一つ有する第4族遷移金属化合物としては、例えば、下記一般式[4]で表される第4族遷移金属化合物またはそのμ-オキソタイプの遷移金属化合物二量体が挙げられる。L2aM1X1b[4]式中、M1は、周期表第4族の遷移金属原子を表す。L2はシクロペンタジエン形アニオン骨格を有する基を表し、L2が複数ある場合、複数のL2は互いに同じであっても異なっていてもよく、複数のL2は互いに直接連結されているか、または、炭素原子、ケイ素原子、窒素原子、酸素原子、硫黄原子もしくはリン原子を含有する残基を介して連結されていてもよい。X1は、ハロゲン原子、置換基を有していてもよい炭素数1~20の炭化水素基但し、シクロペンタジエン形アニオン骨格を有する基を除く、または置換基を有していてもよい炭素数1~20の炭化水素オキシ基を表す。L2とX1とは、直接連結されているか、または、炭素原子、ケイ素原子、窒素原子、酸素原子、硫黄原子もしくはリン原子を含有する残基を介して連結されていてもよい。aは、0<a<4を満足する数を表し、bは、0<b<4を満足する数を表す。ただし、abは、4を超えないものとする。上記一般式[4]において、M1は、周期表IUPAC1989年第4族の遷移金属原子を表す。第4族の遷移金属原子としては、例えば、チタン原子、ジルコニウム原子、ハフニウム原子が挙げられ、好ましくは、ジルコニウム原子である。上記一般式[4]におけるa及びbとして好ましくは、2である。上記一般式[4]において、L2はシクロペンタジエン形アニオン骨格を有する基を表し、L2が複数ある場合、複数のL2は互いに同じであっても異なっていてもよい。L2におけるシクロペンタジエン形アニオン骨格を有する基としては、例えば、η5-置換シクロペンタジエニル基、η5-置換インデニル基、η5-置換フルオレニル基等が挙げられる。具体的に例示すれば、η5-シクロペンタジエニル基、η5-メチルシクロペンタジエニル基、η5-エチルシクロペンタジエニル基、η5-n-ブチルシクロペンタジエニル基、η5-tert-ブチルシクロペンタジエニル基、η5-1、2-ジメチルシクロペンタジエニル基、η5-1、3-ジメチルシクロペンタジエニル基、η5-1-メチル-2-エチルシクロペンタジエニル基、η5-1-メチル-3-エチルシクロペンタジエニル基、η5-1-tert-ブチル-2-メチルシクロペンタジエニル基、η5-1-tert-ブチル-3-メチルシクロペンタジエニル基、η5-1-メチル-2-イソプロピルシクロペンタジエニル基、η5-1-メチル-3-イソプロピルシクロペンタジエニル基、η5-1-メチル-2-n-ブチルシクロペンタジエニル基、η5-1-メチル-3-n-ブチルシクロペンタジエニル基、η5-1、2、3-トリメチルシクロペンタジエニル基、η5-1、2、4-トリメチルシクロペンタジエニル基、η5-テトラメチルシクロペンタジエニル基、η5-ペンタメチルシクロペンタジエニル基、η5-インデニル基、η5-4、5、6、7-テトラヒドロインデニル基、η5-2-メチルインデニル基、η5-3-メチルインデニル基、η5-4-メチルインデニル基、η5-5-メチルインデニル基、η5-6-メチルインデニル基、η5-7-メチルインデニル基、η5-2-tert-ブチルインデニル基、η5-3-tert-ブチルインデニル基、η5-4-tert-ブチルインデニル基、η5-5-tert-ブチルインデニル基、η5-6-tert-ブチルインデニル基、η5-7-tert-ブチルインデニル基、η5-2、3-ジメチルインデニル基、η5-4、7-ジメチルインデニル基、η5-2、4、7-トリメチルインデニル基、η5-2-メチル-4-イソプロピルインデニル基、η5-4、5-ベンズインデニル基、η5-2-メチル-4、5-ベンズインデニル基、η5-4-フェニルインデニル基、η5-2-メチル-5-フェニルインデニル基、η5-2-メチル-4-フェニルインデニル基、η5-2-メチル-4-ナフチルインデニル基、η5-フルオレニル基、η5-2、7-ジメチルフルオレニル基、η5-2、7-ジ-tert-ブチルフルオレニル基、およびこれらの置換体等が挙げられる。なお、本明細書においては、遷移金属化合物の名称についてはη5-を省略することがある。また、シクロペンタジエン形アニオン骨格を有する基同士、あるいは、シクロペンタジエン形アニオン骨格を有する基とX1とは、それぞれ、直接連結されていてもよく、炭素原子、ケイ素原子、窒素原子、酸素原子、硫黄原子もしくはリン原子を含有する架橋基を介して連結されていてもよい。かかる架橋基としては、例えば、置換または無置換アルキレン基、置換または無置換シリレン基、ヘテロ原子等が挙げられる。置換または無置換アルキレン基としては、例えば、エチレン基、プロピレン基、ジメチルメチレン基、ジフェニルメチレン基等が挙げられる。置換または無置換シリレン基としては、例えば、シリレン基、ジメチルシリレン基、ジフェニルシリレン基、テトラメチルジシリレン基等が挙げられる。ヘテロ原子としては、例えば、窒素原子、酸素原子、硫黄原子、リン原子等が挙げられる。上記一般式[4]において、X1は、ハロゲン原子、置換基を有していてもよい炭素数1~20の炭化水素基但し、シクロペンタジエン形アニオン骨格を有する基を除く、または置換基を有していてもよい炭素数1~20の炭化水素オキシ基である。ハロゲン原子としては、例えば、フッ素原子、塩素原子、臭素原子、ヨウ素原子が挙げられる。ここでいう炭化水素基としてはシクロペンタジエン形アニオン骨格を有する基を含まない。炭素数1~20の炭化水素基としては、例えば、炭素数1~20のアルキル基、炭素数7~20のアラルキル基、炭素数6~20のアリール基、炭素数2~20のアルケニル基等が挙げられる。炭素数1~20の炭化水素オキシ基としては、例えば、炭素数1~20のアルコキシ基、炭素数7~20のアラルキルオキシ基、炭素数6~20のアリールオキシ基等が挙げられる。X1における炭化水素基及び炭化水素オキシ基は、それぞれ、置換基を有していてもよく、置換基としては、例えば、ハロゲン原子、炭化水素オキシ基等が挙げられる。ハロゲン原子としては、例えば、フッ素原子、塩素原子、臭素原子、ヨウ素原子が挙げられる。炭化水素オキシ基としては、例えば、アルコキシ基、アリールオキシ基、アラルキルオキシ基等が挙げられる。アルコキシ基としては、例えば、メトキシ基、エトキシ基等が挙げられる。アリールオキシ基としては、例えば、フェノキシ基等が挙げられる。アラルキルオキシ基としては、例えば、ベンジルオキシ基等が挙げられる。X1における炭素数1~20のアルキル基としては、例えば、メチル基、エチル基、n-プロピル基、イソプロピル基、n-ブチル基、sec-ブチル基、tert-ブチル基、イソブチル基、n-ペンチル基、ネオペンチル基、アミル基、n-ヘキシル基、n-オクチル基、n-デシル基、n-ドデシル基、n-ペンタデシル基、n-エイコシル基等が挙げられる。X1におけるハロゲン原子で置換されたアルキル基としては、例えば、フルオロメチル基、トリフルオロメチル基、クロロメチル基、トリクロロメチル基、フルオロエチル基、ペンタフルオロエチル基、パーフルオロプロピル基、パーフルオロブチル基、パーフルオロヘキシル基、パーフルオロオクチル基、パークロロプロピル基、パークロロブチル基、パーブロモプロピル基等が挙げられる。X1における炭素数7~20のアラルキル基としては、例えば、ベンジル基、2-メチルフェニルメチル基、3-メチルフェニルメチル基、4-メチルフェニルメチル基、2、3-ジメチルフェニルメチル基、2、4-ジメチルフェニルメチル基、2、5-ジメチルフェニルメチル基、2、6-ジメチルフェニルメチル基、3、4-ジメチルフェニルメチル基、3、5-ジメチルフェニルメチル基、2、3、4-トリメチルフェニルメチル基、2、3、5-トリメチルフェニルメチル基、2、3、6-トリメチルフェニルメチル基、3、4、5-トリメチルフェニルメチル基、2、4、6-トリメチルフェニルメチル基、2、3、4、5-テトラメチルフェニルメチル基、2、3、4、6-テトラメチルフェニルメチル基、2、3、5、6-テトラメチルフェニルメチル基、ペンタメチルフェニルメチル基、エチルフェニルメチル基、n-プロピルフェニルメチル基、イソプロピルフェニルメチル基、n-ブチルフェニルメチル基、sec-ブチルフェニルメチル基、tert-ブチルフェニルメチル基、n-ペンチルフェニルメチル基、ネオペンチルフェニルメチル基、n-ヘキシルフェニルメチル基、n-オクチルフェニルメチル基、n-デシルフェニルメチル基、n-ドデシルフェニルメチル基、ナフチルメチル基、アントラセニルメチル基等が挙げられる。X1における炭素数6~20のアリール基としては、例えば、フェニル基、2-トリル基、3-トリル基、4-トリル基、2、3-キシリル基、2、4-キシリル基、2、5-キシリル基、2、6-キシリル基、3、4-キシリル基、3、5-キシリル基、2、3、4-トリメチルフェニル基、2、3、5-トリメチルフェニル基、2、3、6-トリメチルフェニル基、2、4、6-トリメチルフェニル基、3、4、5-トリメチルフェニル基、2、3、4、5-テトラメチルフェニル基、2、3、4、6-テトラメチルフェニル基、2、3、5、6-テトラメチルフェニル基、ペンタメチルフェニル基、エチルフェニル基、n-プロピルフェニル基、イソプロピルフェニル基、n-ブチルフェニル基、sec-ブチルフェニル基、tert-ブチルフェニル基、n-ペンチルフェニル基、ネオペンチルフェニル基、n-ヘキシルフェニル基、n-オクチルフェニル基、n-デシルフェニル基、n-ドデシルフェニル基、n-テトラデシルフェニル基、ナフチル基、アントラセニル基等が挙げられる。X1における炭素数2~20のアルケニル基としては、例えば、アリル基、メタリル基、クロチル基、1、3-ジフェニル-2-プロペニル基等が挙げられる。X1における炭素数1~20のアルコキシ基としては、例えば、メトキシ基、エトキシ基、n-プロポキシ基、イソプロポキシ基、n-ブトキシ基、sec-ブトキシ基、tert-ブトキシ基、n-ペントキシ基、ネオペントキシ基、n-ヘキソキシ基、n-オクトキシ基、n-ドデソキシ基、n-ペンタデソキシ基、n-イコソキシ基等が挙げられる。X1における炭素数7~20のアラルキルオキシ基としては、例えば、ベンジルオキシ基、2-メチルフェニルメトキシ基、3-メチルフェニルメトキシ基、4-メチルフェニルメトキシ基、2、3-ジメチルフェニルメトキシ基、2、4-ジメチルフェニルメトキシ基、2、5-ジメチルフェニルメトキシ基、2、6-ジメチルフェニルメトキシ基、3、4-ジメチルフェニルメトキシ基、3、5-ジメチルフェニルメトキシ基、2、3、4-トリメチルフェニルメトキシ基、2、3、5-トリメチルフェニルメトキシ基、2、3、6-トリメチルフェニルメトキシ基、2、4、5-トリメチルフェニルメトキシ基、2、4、6-トリメチルフェニルメトキシ基、3、4、5-トリメチルフェニルメトキシ基、2、3、4、5-テトラメチルフェニルメトキシ基、2、3、4、6-テトラメチルフェニルメトキシ基、2、3、5、6-テトラメチルフェニルメトキシ基、ペンタメチルフェニルメトキシ基、エチルフェニルメトキシ基、n-プロピルフェニルメトキシ基、イソプロピルフェニルメトキシ基、n-ブチルフェニルメトキシ基、sec-ブチルフェニルメトキシ基、tert-ブチルフェニルメトキシ基、n-ヘキシルフェニルメトキシ基、n-オクチルフェニルメトキシ基、n-デシルフェニルメトキシ基、ナフチルメトキシ基、アントラセニルメトキシ基等が挙げられる。X1における炭素数6~20のアリールオキシ基としては、例えば、フェノキシ基、2-メチルフェノキシ基、3-メチルフェノキシ基、4-メチルフェノキシ基、2、3-ジメチルフェノキシ基、2、4-ジメチルフェノキシ基、2、5-ジメチルフェノキシ基、2、6-ジメチルフェノキシ基、3、4-ジメチルフェノキシ基、3、5-ジメチルフェノキシ基、2-tert-ブチル-3-メチルフェノキシ基、2-tert-ブチル-4-メチルフェノキシ基、2-tert-ブチル-5-メチルフェノキシ基、2-tert-ブチル-6-メチルフェノキシ基、2、3、4-トリメチルフェノキシ基、2、3、5-トリメチルフェノキシ基、2、3、6-トリメチルフェノキシ基、2、4、5-トリメチルフェノキシ基、2、4、6-トリメチルフェノキシ基、2-tert-ブチル-3、4-ジメチルフェノキシ基、2-tert-ブチル-3、5-ジメチルフェノキシ基、2-tert-ブチル-3、6-ジメチルフェノキシ基、2、6-ジ-tert-ブチル-3-メチルフェノキシ基、2-tert-ブチル-4、5-ジメチルフェノキシ基、2、6-ジ-tert-ブチル-4-メチルフェノキシ基、3、4、5-トリメチルフェノキシ基、2、3、4、5-テトラメチルフェノキシ基、2-tert-ブチル-3、4、5-トリメチルフェノキシ基、2、3、4、6-テトラメチルフェノキシ基、2-tert-ブチル-3、4、6-トリメチルフェノキシ基、2、6-ジ-tert-ブチル-3、4-ジメチルフェノキシ基、2、3、5、6-テトラメチルフェノキシ基、2-tert-ブチル-3、5、6-トリメチルフェノキシ基、2、6-ジ-tert-ブチル-3、5-ジメチルフェノキシ基、ペンタメチルフェノキシ基、エチルフェノキシ基、n-プロピルフェノキシ基、イソプロピルフェノキシ基、n-ブチルフェノキシ基、sec-ブチルフェノキシ基、tert-ブチルフェノキシ基、n-ヘキシルフェノキシ基、n-オクチルフェノキシ基、n-デシルフェノキシ基、n-テトラデシルフェノキシ基、ナフトキシ基、アントラセノキシ基等が挙げられる。成分Aのシクロペンタジエン型アニオン骨格を有する基を少なくとも一つ有する第4族遷移金属化合物としては、例えば、ビスシクロペンタジエニルチタンジクロライド、ビスメチルシクロペンタジエニルチタンジクロライド、ビスエチルシクロペンタジエニルチタンジクロライド、ビスn-ブチルシクロペンタジエニルチタンジクロライド、ビスtert-ブチルシクロペンタジエニルチタンジクロライド、ビス1、2-ジメチルシクロペンタジエニルチタンジクロライド、ビス1、3-ジメチルシクロペンタジエニルチタンジクロライド、ビス1-メチル-2-エチルシクロペンタジエニルチタンジクロライド、ビス1-メチル-3-エチルシクロペンタジエニルチタンジクロライド、ビス1-メチル-2-n-ブチルシクロペンタジエニルチタンジクロライド、ビス1-メチル-3-n-ブチルシクロペンタジエニルチタンジクロライド、ビス1-メチル-2-イソプロピルシクロペンタジエニルチタンジクロライド、ビス1-メチル-3-イソプロピルシクロペンタジエニルチタンジクロライド、ビス1-tert-ブチル-2-メチルシクロペンタジエニルチタンジクロライド、ビス1-tert-ブチル-3-メチルシクロペンタジエニルチタンジクロライド、ビス1、2、3-トリメチルシクロペンタジエニルチタンジクロライド、ビス1、2、4-トリメチルシクロペンタジエニルチタンジクロライド、ビステトラメチルシクロペンタジエニルチタンジクロライド、ビスペンタメチルシクロペンタジエニルチタンジクロライド、ビスインデニルチタンジクロライド、ビス4、5、6、7-テトラヒドロインデニルチタンジクロライド、ビスフルオレニルチタンジクロライド、ビス2-フェニルインデニルチタンジクロライド、ビス[2-ビス-3、5-トリフルオロメチルフェニルインデニル]チタンジクロライド、ビス[2-4-tert-ブチルフェニルインデニル]チタンジクロライド、ビス[2-4-トリフルオロメチルフェニルインデニル]チタンジクロライド、ビス[2-4-メチルフェニルインデニル]チタンジクロライド、ビス[2-3、5-ジメチルフェニルインデニル]チタンジクロライド、ビス[2-ペンタフルオロフェニルインデニル]チタンジクロライド、シクロペンタジエニルペンタメチルシクロペンタジエニルチタンジクロライド、シクロペンタジエニルインデニルチタンジクロライド、シクロペンタジエニルフルオレニルチタンジクロライド、インデニルフルオレニルチタンジクロライド、ペンタメチルシクロペンタジエニルインデニルチタンジクロライド、ペンタメチルシクロペンタジエニルフルオレニルチタンジクロライド、シクロペンタジエニル2-フェニルインデニルチタンジクロライド、ペンタメチルシクロペンタジエニル2-フェニルインデニルチタンジクロライド、ジメチルシリレンビスシクロペンタジエニルチタンジクロライド、ジメチルシリレンビス2-メチルシクロペンタジエニルチタンジクロライド、ジメチルシリレンビス3-メチルシクロペンタジエニルチタンジクロライド、ジメチルシリレンビス2-n-ブチルシクロペンタジエニルチタンジクロライド、ジメチルシリレンビス3-n-ブチルシクロペンタジエニルチタンジクロライド、ジメチルシリレンビス2、3-ジメチルシクロペンタジエニルチタンジクロライド、ジメチルシリレンビス2、4-ジメチルシクロペンタジエニルチタンジクロライド、ジメチルシリレンビス2、5-ジメチルシクロペンタジエニルチタンジクロライド、ジメチルシリレンビス3、4-ジメチルシクロペンタジエニルチタンジクロライド、ジメチルシリレンビス2、3-エチルメチルシクロペンタジエニルチタンジクロライド、ジメチルシリレンビス2、4-エチルメチルシクロペンタジエニルチタンジクロライド、ジメチルシリレンビス2、5-エチルメチルシクロペンタジエニルチタンジクロライド、ジメチルシリレンビス3、5-エチルメチルシクロペンタジエニルチタンジクロライド、ジメチルシリレンビス2、3、4-トリメチルシクロペンタジエニルチタンジクロライド、ジメチルシリレンビス2、3、5-トリメチルシクロペンタジエニルチタンジクロライド、ジメチルシリレンビステトラメチルシクロペンタジエニルチタンジクロライド、ジメチルシリレンビスインデニルチタンジクロライド、ジメチルシリレンビス2-メチルインデニルチタンジクロライド、ジメチルシリレンビス2-tert-ブチルインデニルチタンジクロライド、ジメチルシリレンビス2、3-ジメチルインデニルチタンジクロライド、ジメチルシリレンビス2、4、7-トリメチルインデニルチタンジクロライド、ジメチルシリレンビス2-メチル-4-イソプロピルインデニルチタンジクロライド、ジメチルシリレンビス4、5-ベンズインデニルチタンジクロライド、ジメチルシリレンビス2-メチル-4、5-ベンズインデニルチタンジクロライド、ジメチルシリレンビス2-フェニルインデニルチタンジクロライド、ジメチルシリレンビス4-フェニルインデニルチタンジクロライド、ジメチルシリレンビス2-メチル-4-フェニルインデニルチタンジクロライド、ジメチルシリレンビス2-メチル-5-フェニルインデニルチタンジクロライド、ジメチルシリレンビス2-メチル-4-ナフチルインデニルチタンジクロライド、ジメチルシリレンビス4、5、6、7-テトラヒドロインデニルチタンジクロライド、ジメチルシリレンシクロペンタジエニルインデニルチタンジクロライド、ジメチルシリレンメチルシクロペンタジエニルインデニルチタンジクロライド、ジメチルシリレンn-ブチルシクロペンタジエニルインデニルチタンジクロライド、ジメチルシリレンテトラメチルシクロペンタジエニルインデニルチタンジクロライド、ジメチルシリレンシクロペンタジエニルフルオレニルチタンジクロライド、ジメチルシリレンメチルシクロペンタジエニルフルオレニルチタンジクロライド、ジメチルシリレンn-ブチルシクロペンタジエニルフルオレニルチタンジクロライド、ジメチルシリレンテトラメチルシクロペンタジエニルインデニルチタンジクロライド、ジメチルシリレンインデニルフルオレニルチタンジクロライド、ジメチルシリレンビスフルオレニルチタンジクロライド、ジメチルシリレンシクロペンタジエニルテトラメチルシクロペンタジエニルチタンジクロライド、ジメチルシリレンテトラメチルシクロペンタジエニルフルオレニルチタンジクロライド、シクロペンタジエニルチタントリクロライド、ペンタメチルシクロペンタジエニルチタントリクロライド、シクロペンタジエニルジメチルアミドチタンジクロライド、シクロペンタジエニルフェノキシチタンジクロライド、シクロペンタジエニル2、6-ジメチルフェニルチタンジクロライド、シクロペンタジエニル2、6-ジイソプロピルフェニルチタンジクロライド、シクロペンタジエニル2、6-ジ-tert-ブチルフェニルチタンジクロライド、ペンタメチルシクロペンタジエニル2、6-ジメチルフェニルチタンジクロライド、ペンタメチルシクロペンタジエニル2、6-ジイソプロピルフェニルチタンジクロライド、ペンタメチルシクロペンタジエニル2、6-tert-ブチルフェニルチタンジクロライド、インデニル2、6-ジイソプロピルフェニルチタンジクロライド、フルオレニル2、6-ジイソプロピルフェニルチタンジクロライド、ジメチルシリレンシクロペンタジエニル2-フェノキシチタンジクロライド、ジメチルシリレンシクロペンタジエニル3-メチル-2-フェノキシチタンジクロライド、ジメチルシリレンシクロペンタジエニル3、5-ジメチル-2-フェノキシチタンジクロライド、ジメチルシリレンシクロペンタジエニル3-tert-ブチル-2-フェノキシチタンジクロライド、ジメチルシリレンシクロペンタジエニル3-tert-ブチル-5-メチル-2-フェノキシチタンジクロライド、ジメチルシリレンシクロペンタジエニル3、5-ジ-tert-ブチル-2-フェノキシチタンジクロライド、ジメチルシリレンシクロペンタジエニル5-メチル-3-フェニル-2-フェノキシチタンジクロライド、ジメチルシリレンシクロペンタジエニル3-tert-ブチルジメチルシリル-5-メチル-2-フェノキシチタンジクロライド、ジメチルシリレンシクロペンタジエニル5-メチル-3-トリメチルシリル-2-フェノキシチタンジクロライド、ジメチルシリレンシクロペンタジエニル3-tert-ブチル-5-メトキシ-2-フェノキシチタンジクロライド、ジメチルシリレンシクロペンタジエニル3-tert-ブチル-5-クロロ-2-フェノキシチタンジクロライド、ジメチルシリレンシクロペンタジエニル3、5-ジアミル-2-フェノキシチタンジクロライド、ジメチルシリレンシクロペンタジエニル3-フェニル-2-フェノキシチタンジクロライド、ジメチルシリレンシクロペンタジエニル1-ナフトキシ-2-イルチタンジクロライド、ジメチルシリレンメチルシクロペンタジエニル2-フェノキシチタンジクロライド、ジメチルシリレンメチルシクロペンタジエニル3-メチル-2-フェノキシチタンジクロライド、ジメチルシリレンメチルシクロペンタジエニル3、5-ジメチル-2-フェノキシチタンジクロライド、ジメチルシリレンメチルシクロペンタジエニル3-tert-ブチル-2-フェノキシチタンジクロライド、ジメチルシリレンメチルシクロペンタジエニル3-tert-ブチル-5-メチル-2-フェノキシチタンジクロライド、ジメチルシリレンメチルシクロペンタジエニル3、5-ジ-tert-ブチル-2-フェノキシチタンジクロライド、ジメチルシリレンメチルシクロペンタジエニル5-メチル-3-フェニル-2-フェノキシチタンジクロライド、ジメチルシリレンメチルシクロペンタジエニル3-tert-ブチルジメチルシリル-5-メチル-2-フェノキシチタンジクロライド、ジメチルシリレンメチルシクロペンタジエニル5-メチル-3-トリメチルシリル-2-フェノキシチタンジクロライド、ジメチルシリレンメチルシクロペンタジエニル3-tert-ブチル-5-メトキシ-2-フェノキシチタンジクロライド、ジメチルシリレンメチルシクロペンタジエニル3-tert-ブチル-5-クロロ-2-フェノキシチタンジクロライド、ジメチルシリレンメチルシクロペンタジエニル3、5-ジアミル-2-フェノキシチタンジクロライド、ジメチルシリレンメチルシクロペンタジエニル3-フェニル-2-フェノキシチタンジクロライド、ジメチルシリレンメチルシクロペンタジエニル1-ナフトキシ-2-イルチタンジクロライド、ジメチルシリレンn-ブチルシクロペンタジエニル2-フェノキシチタンジクロライド、ジメチルシリレンn-ブチルシクロペンタジエニル3-メチル-2-フェノキシチタンジクロライド、ジメチルシリレンn-ブチルシクロペンタジエニル3、5-ジメチル-2-フェノキシチタンジクロライド、ジメチルシリレンn-ブチルシクロペンタジエニル3-tert-ブチル-2-フェノキシチタンジクロライド、ジメチルシリレンn-ブチルシクロペンタジエニル3-tert-ブチル-5-メチル-2-フェノキシチタンジクロライド、ジメチルシリレンn-ブチルシクロペンタジエニル3、5-ジ-tert-ブチル-2-フェノキシチタンジクロライド、ジメチルシリレンn-ブチルシクロペンタジエニル5-メチル-3-フェニル-2-フェノキシチタンジクロライド、ジメチルシリレンn-ブチルシクロペンタジエニル3-tert-ブチルジメチルシリル-5-メチル-2-フェノキシチタンジクロライド、ジメチルシリレンn-ブチルシクロペンタジエニル5-メチル-3-トリメチルシリル-2-フェノキシチタンジクロライド、ジメチルシリレンn-ブチルシクロペンタジエニル3-tert-ブチル-5-メトキシ-2-フェノキシチタンジクロライド、ジメチルシリレンn-ブチルシクロペンタジエニル3-tert-ブチル-5-クロロ-2-フェノキシチタンジクロライド、ジメチルシリレンn-ブチルシクロペンタジエニル3、5-ジアミル-2-フェノキシチタンジクロライド、ジメチルシリレンn-ブチルシクロペンタジエニル3-フェニル-2-フェノキシチタンジクロライド、ジメチルシリレンn-ブチルシクロペンタジエニル1-ナフトキシ-2-イルチタンジクロライド、ジメチルシリレンtert-ブチルシクロペンタジエニル2-フェノキシチタンジクロライド、ジメチルシリレンtert-ブチルシクロペンタジエニル3-メチル-2-フェノキシチタンジクロライド、ジメチルシリレンtert-ブチルシクロペンタジエニル3、5-ジメチル-2-フェノキシチタンジクロライド、ジメチルシリレンtert-ブチルシクロペンタジエニル3-tert-ブチル-2-フェノキシチタンジクロライド、ジメチルシリレンtert-ブチルシクロペンタジエニル3-tert-ブチル-5-メチル-2-フェノキシチタンジクロライド、ジメチルシリレンtert-ブチルシクロペンタジエニル3、5-ジ-tert-ブチル-2-フェノキシチタンジクロライド、ジメチルシリレンtert-ブチルシクロペンタジエニル5-メチル-3-フェニル-2-フェノキシチタンジクロライド、ジメチルシリレンtert-ブチルシクロペンタジエニル3-tert-ブチルジメチルシリル-5-メチル-2-フェノキシチタンジクロライド、ジメチルシリレンtert-ブチルシクロペンタジエニル5-メチル-3-トリメチルシリル-2-フェノキシチタンジクロライド、ジメチルシリレンtert-ブチルシクロペンタジエニル3-tert-ブチル-5-メトキシ-2-フェノキシチタンジクロライド、ジメチルシリレンtert-ブチルシクロペンタジエニル3-tert-ブチル-5-クロロ-2-フェノキシチタンジクロライド、ジメチルシリレンtert-ブチルシクロペンタジエニル3、5-ジアミル-2-フェノキシチタンジクロライド、ジメチルシリレンtert-ブチルシクロペンタジエニル3-フェニル-2-フェノキシチタンジクロライド、ジメチルシリレンtert-ブチルシクロペンタジエニル1-ナフトキシ-2-イルチタンジクロライド、ジメチルシリレンテトラメチルシクロペンタジエニル2-フェノキシチタンジクロライド、ジメチルシリレンテトラメチルシクロペンタジエニル3-メチル-2-フェノキシチタンジクロライド、ジメチルシリレンテトラメチルシクロペンタジエニル3、5-ジメチル-2-フェノキシチタンジクロライド、ジメチルシリレンテトラメチルシクロペンタジエニル3-tert-ブチル-2-フェノキシチタンジクロライド、ジメチルシリレンテトラメチルシクロペンタジエニル3-tert-ブチル-5-メチル-2-フェノキシチタンジクロライド、ジメチルシリレンテトラメチルシクロペンタジエニル3、5-ジ-tert-ブチル-2-フェノキシチタンジクロライド、ジメチルシリレンテトラメチルシクロペンタジエニル5-メチル-3-フェニル-2-フェノキシチタンジクロライド、ジメチルシリレンテトラメチルシクロペンタジエニル3-tert-ブチルジメチルシリル-5-メチル-2-フェノキシチタンジクロライド、ジメチルシリレンテトラメチルシクロペンタジエニル5-メチル-3-トリメチルシリル-2-フェノキシチタンジクロライド、ジメチルシリレンテトラメチルシクロペンタジエニル3-tert-ブチル-5-メトキシ-2-フェノキシチタンジクロライド、ジメチルシリレンテトラメチルシクロペンタジエニル3-tert-ブチル-5-クロロ-2-フェノキシチタンジクロライド、ジメチルシリレンテトラメチルシクロペンタジエニル3、5-ジアミル-2-フェノキシチタンジクロライド、ジメチルシリレンテトラメチルシクロペンタジエニル3-フェニル-2-フェノキシチタンジクロライド、ジメチルシリレンテトラメチルシクロペンタジエニル1-ナフトキシ-2-イルチタンジクロライド、ジメチルシリレントリメチルシリルシクロペンタジエニル2-フェノキシチタンジクロライド、ジメチルシリレントリメチルシリルシクロペンタジエニル3-メチル-2-フェノキシチタンジクロライド、ジメチルシリレントリメチルシリルシクロペンタジエニル3、5-ジメチル-2-フェノキシチタンジクロライド、ジメチルシリレントリメチルシリルシクロペンタジエニル3-tert-ブチル-2-フェノキシチタンジクロライド、ジメチルシリレントリメチルシリルシクロペンタジエニル3-tert-ブチル-5-メチル-2-フェノキシチタンジクロライド、ジメチルシリレントリメチルシリルシクロペンタジエニル3、5-ジ-tert-ブチル-2-フェノキシチタンジクロライド、ジメチルシリレントリメチルシリルシクロペンタジエニル5-メチル-3-フェニル-2-フェノキシチタンジクロライド、ジメチルシリレントリメチルシリルシクロペンタジエニル3-tert-ブチルジメチルシリル-5-メチル-2-フェノキシチタンジクロライド、ジメチルシリレントリメチルシリルシクロペンタジエニル5-メチル-3-トリメチルシリル-2-フェノキシチタンジクロライド、ジメチルシリレントリメチルシリルシクロペンタジエニル3-tert-ブチル-5-メトキシ-2-フェノキシチタンジクロライド、ジメチルシリレントリメチルシリルシクロペンタジエニル3-tert-ブチル-5-クロロ-2-フェノキシチタンジクロライド、ジメチルシリレントリメチルシリルシクロペンタジエニル3、5-ジアミル-2-フェノキシチタンジクロライド、ジメチルシリレントリメチルシリルシクロペンタジエニル3-フェニル-2-フェノキシチタンジクロライド、ジメチルシリレントリメチルシリルシクロペンタジエニル1-ナフトキシ-2-イルチタンジクロライド、ジメチルシリレンインデニル2-フェノキシチタンジクロライド、ジメチルシリレンインデニル3-メチル-2-フェノキシチタンジクロライド、ジメチルシリレンインデニル3、5-ジメチル-2-フェノキシチタンジクロライド、ジメチルシリレンインデニル3-tert-ブチル-2-フェノキシチタンジクロライド、ジメチルシリレンインデニル3-tert-ブチル-5-メチル-2-フェノキシチタンジクロライド、ジメチルシリレンインデニル3、5-ジ-tert-ブチル-2-フェノキシチタンジクロライド、ジメチルシリレンインデニル5-メチル-3-フェニル-2-フェノキシチタンジクロライド、ジメチルシリレンインデニル3-tert-ブチルジメチルシリル-5-メチル-2-フェノキシチタンジクロライド、ジメチルシリレンインデニル5-メチル-3-トリメチルシリル-2-フェノキシチタンジクロライド、ジメチルシリレンインデニル3-tert-ブチル-5-メトキシ-2-フェノキシチタンジクロライド、ジメチルシリレンインデニル3-tert-ブチル-5-クロロ-2-フェノキシチタンジクロライド、ジメチルシリレンインデニル3、5-ジアミル-2-フェノキシチタンジクロライド、ジメチルシリレンインデニル3-フェニル-2-フェノキシチタンジクロライド、ジメチルシリレンインデニル1-ナフトキシ-2-イルチタンジクロライド、ジメチルシリレンフルオレニル2-フェノキシチタンジクロライド、ジメチルシリレンフルオレニル3-メチル-2-フェノキシチタンジクロライド、ジメチルシリレンフルオレニル3、5-ジメチル-2-フェノキシチタンジクロライド、ジメチルシリレンフルオレニル3-tert-ブチル-2-フェノキシチタンジクロライド、ジメチルシリレンフルオレニル3-tert-ブチル-5-メチル-2-フェノキシチタンジクロライド、ジメチルシリレンフルオレニル3、5-ジ-tert-ブチル-2-フェノキシチタンジクロライド、ジメチルシリレンフルオレニル5-メチル-3-フェニル-2-フェノキシチタンジクロライド、ジメチルシリレンフルオレニル3-tert-ブチルジメチルシリル-5-メチル-2-フェノキシチタンジクロライド、ジメチルシリレンフルオレニル5-メチル-3-トリメチルシリル-2-フェノキシチタンジクロライド、ジメチルシリレンフルオレニル3-tert-ブチル-5-メトキシ-2-フェノキシチタンジクロライド、ジメチルシリレンフルオレニル3-tert-ブチル-5-クロロ-2-フェノキシチタンジクロライド、ジメチルシリレンフルオレニル3、5-ジアミル-2-フェノキシチタンジクロライド、ジメチルシリレンフルオレニル3-フェニル-2-フェノキシチタンジクロライド、ジメチルシリレンフルオレニル1-ナフトキシ-2-イルチタンジクロライド、tert-ブチルアミドテトラメチルシクロペンタジエニル-1、2-エタンジイルチタンジクロライド、メチルアミドテトラメチルシクロペンタジエニル-1、2-エタンジイルチタンジクロライド、エチルアミドテトラメチルシクロペンタジエニル-1、2-エタンジイルチタンジクロライド、tert-ブチルアミドテトラメチルシクロペンタジエニルジメチルシランチタンジクロライド、ベンジルアミドテトラメチルシクロペンタジエニルジメチルシランチタンジクロライド、フェニルフォスファイドテトラメチルシクロペンタジエニルジメチルシランチタンジクロライド、tert-ブチルアミドインデニル-1、2-エタンジイルチタンジクロライド、tert-ブチルアミドテトラヒドロインデニル-1、2-エタンジイルチタンジクロライド、tert-ブチルアミドフルオレニル-1、2-エタンジイルチタンジクロライド、tert-ブチルアミドインデニルジメチルシランチタンジクロライド、tert-ブチルアミドテトラヒドロインデニルジメチルシランチタンジクロライド、tert-ブチルアミドフルオレニルジメチルシランチタンジクロライド、ジメチルアミノメチルテトラメチルシクロペンタジエニルチタンIIIジクロライド、ジメチルアミノエチルテトラメチルシクロペンタジエニルチタンIIIジクロライド、ジメチルアミノプロピルテトラメチルシクロペンタジエニルチタンIIIジクロライド、N-ピロリジニルエチルテトラメチルシクロペンタジエニルチタンジクロライド、B-ジメチルアミノボラベンゼンシクロペンタジエニルチタンジクロライド、シクロペンタジエニル9-メシチルボラアントラセニルチタンジクロライドなどや、これらの化合物のチタンをジルコニウムまたはハフニウムに変更した化合物、2-フェノキシを3-フェニル-2-フェノキシ、3-トリメチルシリル-2-フェノキシ、または3-tert-ブチルジメチルシリル-2-フェノキシに変更した化合物、ジメチルシリレンをメチレン、エチレン、ジメチルメチレンイソプロピリデン、ジフェニルメチレン、ジエチルシリレン、ジフェニルシリレン、またはジメトキシシリレンに変更した化合物、ジクロライドをジフルオライド、ジブロマイド、ジアイオダイド、ジメチル、ジエチル、ジイソプロピル、ジフェニル、ジベンジル、ジメトキシド、ジエトキシド、ジn-プロポキシド、ジイソプロポキシド、ジフェノキシド、またはジペンタフルオロフェノキシドに変更した化合物、トリクロライドをトリフルオライド、トリブロマイド、トリアイオダイド、トリメチル、トリエチル、トリイソプロピル、トリフェニル、トリベンジル、トリメトキシド、トリエトキシド、トリn-プロポキシド、トリイソプロポキシド、トリフェノキシド、またはトリペンタフルオロフェノキシドに変更した化合物等が挙げられる。また、上記一般式[4]で表される第4族遷移金属化合物のμ-オキソタイプの遷移金属化合物の具体例としては、例えば、μ-オキソビス[イソプロピリデンシクロペンタジエニル2-フェノキシチタンクロライド]、μ-オキソビス[イソプロピリデンシクロペンタジエニル3-tert-ブチル-5-メチル-2-フェノキシチタンクロライド]、μ-オキソビス[イソプロピリデンメチルシクロペンタジエニル2-フェノキシチタンクロライド]、μ-オキソビス[イソプロピリデンメチルシクロペンタジエニル3-tert-ブチル-5-メチル-2-フェノキシチタンクロライド]、μ-オキソビス[イソプロピリデンテトラメチルシクロペンタジエニル2-フェノキシチタンクロライド]、μ-オキソビス[イソプロピリデンテトラメチルシクロペンタジエニル3-tert-ブチル-5-メチル-2-フェノキシチタンクロライド]、μ-オキソビス[ジメチルシリレンシクロペンタジエニル2-フェノキシチタンクロライド]、μ-オキソビス[ジメチルシリレンシクロペンタジエニル3-tert-ブチル-5-メチル-2-フェノキシチタンクロライド]、μ-オキソビス[ジメチルシリレンメチルシクロペンタジエニル2-フェノキシチタンクロライド]、μ-オキソビス[ジメチルシリレンメチルシクロペンタジエニル3-tert-ブチル-5-メチル-2-フェノキシチタンクロライド]、μ-オキソビス[ジメチルシリレンテトラメチルシクロペンタジエニル2-フェノキシチタンクロライド]、μ-オキソビス[ジメチルシリレンテトラメチルシクロペンタジエニル3-tert-ブチル-5-メチル-2-フェノキシチタンクロライド]等が挙げられる。また、これらの化合物のクロライドをフルオライド、ブロマイド、アイオダイド、メチル、エチル、イソプロピル、フェニル、ベンジル、メトキシド、エトキシド、n-プロポキシド、イソプロポキシド、フェノキシド、またはペンタフルオロフェノキシドに変更した化合物等が挙げられる。成分Bの粒子状固体触媒成分としては、例えば、粒子状担体に担持された亜鉛含有化合物以下、成分B-1と記載することがある。、粒子状担体に担持された有機アルミニウム化合物以下、成分B-2と記載することがある。、粒子状担体に担持された有機アルミニウムオキシ化合物以下、成分B-3と記載することがある。、粒子状担体に担持されたホウ素化合物以下、成分B-4と記載することがある。、粘土、粘土鉱物またはイオン交換性層状化合物以下、成分B-5と記載することがある。等が挙げられる。成分B-1の粒子状担体に担持された亜鉛含有化合物としては、例えば、下記一般式[1]で表される亜鉛化合物以下、成分b1と記載することがある。と、下記一般式[2]で表される化合物以下、成分b2と記載することがある。と、下記一般式[3]で表される化合物以下、成分b3と記載することがある。と、粒子状担体以下、成分b4と記載することがある。とを接触させて形成されるものが挙げられる。ZnL12[1]式中、L1は水素原子、ハロゲン原子または置換基を有していてもよい炭素数1~20の炭化水素基を表し、2つのL1は、互いに同じであっても異なっていてもよい。R1t1T1H[2]式中、R1は炭素数1~20のハロゲン化炭化水素基を表し、R1が複数存在する場合は、それらは互いに同じであっても異なっていてもよい。T1は酸素原子、硫黄原子、窒素原子またはリン原子を表し、tはT1の原子価に相当する数を表す。R2s2T2H2[3]式中、R2は炭素数1~20の炭化水素基または炭素数1~20のハロゲン化炭化水素基を表す。T2は酸素原子、硫黄原子、窒素原子またはリン原子を表し、sはT2の原子価に相当する数を表す。成分b1としては、例えば、ジメチル亜鉛、ジエチル亜鉛、ジ-n-プロピル亜鉛、ジイソプロピル亜鉛、ジ-n-ブチル亜鉛、ジイソブチル亜鉛、ジ-n-ヘキシル亜鉛等が挙げられ、好ましくは、ジメチル亜鉛またはジエチル亜鉛である。成分b2としては、例えば、フッ素化フェノール、フッ素化アルコール等が挙げられる。フッ素化フェノールとしては、例えば、ペンタフルオロフェノール、3、5-ジフルオロフェノール、3、4、5-トリフルオロフェノール、2、4、6-トリフルオロフェノール等が挙げられる。フッ素化アルコールとしては、例えば、1、1-ビストリフルオロメチル-2、2、2-トリフルオロエタノール等が挙げられる。成分b3としては、例えば、水、トリフルオロメチルアミン、パーフルオロブチルアミン、パーフルオロオクチルアミン、パーフルオロペンタデシルアミン、2-フルオロアニリン、3-フルオロアニリン、4-フルオロアニリン、2、6-ジフルオロアニリン、3、5-ジフルオロアニリン、2、4、6-トリフルオロアニリン、ペンタフルオロアニリン、2-トリフルオロメチルアニリン、3-トリフルオロメチルアニリン、4-トリフルオロメチルアニリン、2、6-ビストリフルオロメチルアニリン、3、5-ビストリフルオロメチルアニリン、2、4、6-トリストリフルオロメチルアニリン等が挙げられ、好ましくは、水またはペンタフルオロアニリンであり、より好ましくは水である。成分b4の粒子状担体として、好ましくは、多孔性の物質であり、より好ましくは、無機酸化物、粘土、粘土鉱物または有機ポリマーである。無機酸化物としては、例えば、SiO2、Al2O3、MgO、ZrO2、TiO2、B2O3、CaO、ZnO、BaO、ThO2等が挙げられ、粘土および粘土鉱物としては、例えば、スメクタイト、モンモリロナイト、ヘクトライト、ラポナイト、サポナイト等が挙げられ、有機ポリマーとしては、ポリエチレン、ポリプロピレン、スチレン-ジビニルベンゼン共重合体等が挙げられる。成分B-2の粒子状担体に担持された有機アルミニウム化合物の有機アルミニウム化合物としては、例えば、トリアルキルアルミニウム、ジアルキルアルミニウムハイドライド、ジアルキルアルミニウムハライド等が挙げられ、トリアルキルアルミニウムとしては、例えば、トリメチルアルミニウム、トリエチルアルミニウム、トリ-n-ブチルアルミニウム、トリイソブチルアルミニウム、トリ-n-ヘキシルアルミニウム、トリ-n-オクチルアルミニウム等が挙げられ、ジアルキルアルミニウムハイドライドとしては、例えば、ジエチルアルミニウムハイドライド、ジイソブチルアルミニウムハイドライド等が挙げられ、ジアルキルアルミニウムハライドとしては、例えば、ジエチルアルミニウムクロライド、ジイソブチルアルミニウムクロライド等が挙げられる。好ましくは、トリイソブチルアルミニウムまたはトリノルマルオクチルアルミニウムである。粒子状担体としては、前記成分b4のところで例示したものと同じものを挙げることができる。また、成分B-2は、前記成分b2として例示した化合物で接触処理されたものであっても良い。成分B-3の粒子状担体に担持された有機アルミニウムオキシ化合物の有機アルミニウムオキシ化合物としては、例えば、テトラメチルジアルミノキサン、テトラエチルジアルミノキサン、テトラブチルジアルミノキサン、テトラヘキシルジアルミノキサン、メチルアルミノキサン、エチルアルミノキサン、ブチルアルミノキサン、イソブチルアルミノキサン、ヘキシルアルミノキサンなどがあげられ、それらの混合物を用いてもよい。また、成分B-3は、前記成分b2として例示した化合物で接触処理されたものであっても良い。成分B-4の粒子状担体に担持されたホウ素化合物のホウ素化合物としては、例えば、トリスペンタフルオロフェニルボラン、トリフェニルカルベニウムテトラキスペンタフルオロフェニルボレート、トリn-ブチルアンモニウムテトラキスペンタフルオロフェニルボレート、N、N-ジメチルアニリニウムテトラキスペンタフルオロフェニルボレート、あるいはこれらを微粒子状担体に化学結合で固定化するために修飾した誘導体などをあげることができる。成分B-5の粘土、粘土鉱物またはイオン交換性層状化合物としては、特開2000-95809号公報に記載されているものを用いることができる。成分Bとして、好ましくは、成分B-1の粒子状担体に担持された亜鉛含有化合物である。成分Cの有機アルミニウム化合物としては、前記成分B-2の有機アルミニウム化合物のところで例示したものと同じものを挙げることができる。本発明に用いるオレフィン重合用触媒は、オレフィンが予備的に重合された予備重合済みオレフィン重合用触媒であってもよい。オレフィンとしては、例えば、エチレン、炭素数3~20のα-オレフィン等が挙げられ、炭素数3~20のα-オレフィンとしては、例えば、プロピレン、1-ブテン、1-ヘキセン、1-オクテン、4-メチル-1-ペンテン等が挙げられる。予備重合に用いるオレフィンは、1種単独で用いても2種以上を併用して用いてもよい。予備重合における重合量は、予備重合前のオレフィン重合用触媒1gあたり0.01~1000gであり、好ましくは、0.1~500g、より好ましくは、1~100gである。本発明に用いるオレフィンとしては、例えば、鎖状オレフィン、環状オレフィン、ジオレフィン等が挙げられ、鎖状オレフィンとしては、例えば、エチレン、プロピレン、1-ブテン、1-ペンテン、4-メチル-1-ペンテン、5-メチル-1-ヘキセン、1-ヘキセン、1-ヘプテン、1-オクテン、1-ノネン、1-デセン等が挙げられ、環状オレフィンとしては、例えば、ノルボルネン、5-メチルノルボルネン、5-エチルノルボルネン、5-ブチルノルボルネン、5-フェニルノルボルネン、5-ベンジルノルボルネン、テトラシクロドデセン、トリシクロデセン、トリシクロウンデセン、ペンタシクロペンタデセン、ペンタシクロヘキサデセン、8-メチルテトラシクロドデセン、8-エチルテトラシクロドデセン、5-アセチルノルボルネン、5-アセチルオキシノルボルネン、5-メトキシカルボニルノルボルネン、5-エトキシカルボニルノルボルネン、5-メチル-5-メトキシカルボニルノルボルネン、5-シアノノルボルネン、8-メトキシカルボニルテトラシクロドデセン、8-メチル-8-テトラシクロドデセン、8-シアノテトラシクロドデセン等が挙げられ、ジオレフィンとしては、例えば、1、5-ヘキサジエン、1、4-ヘキサジエン、1、4-ペンタジエン、1、7-オクタジエン、1、8-ノナジエン、1、9-デカジエン、4-メチル-1、4-ヘキサジエン、5-メチル-1、4-ヘキサジエン、7-メチル-1、6-オクタジエン、5-エチリデン-2-ノルボルネン、ジシクロペンタジエン、5-ビニル-2-ノルボルネン、5-メチル-2-ノルボルネン、ノルボルナジエン、5-メチレン-2-ノルボルネン、1、5-シクロオクタジエン、5、8-エンドメチレンヘキサヒドロナフタレン、1、3-ブタジエン、イソプレン、1、3-ヘキサジエン、1、3-オクタジエン、1、3-シクロオクタジエン、1、3-シクロヘキサジエン等が挙げられる。これらは、1種単独で用いても2種以上を併用して用いてもよい。好ましくは、エチレン単独、またはエチレン以外のオレフィンとエチレンとを併用して、より好ましくは、エチレン単独、またはエチレンと炭素数4~20のα-オレフィンとを併用して、更に好ましくは、エチレン単独、または1-ブテン、1-ヘキセンおよび1-オクテンから選ばれる少なくとも1種のα-オレフィンとエチレンとを併用して用いられる。本発明のオレフィンの気相重合反応に用いる気相重合反応器としては、好ましくは、流動層型気相重合反応器である。流動層型気相重合反応器としては、例えば、特開平2-233708公報に記載の反応器を挙げることができる。また、流動層型気相重合反応器を複数用いてもよく、流動層型気相重合反応器以外の反応器と流動層型気相重合反応器とを組み合わせて用いてもよい。流動層型気相重合反応器及びこれを用いた重合方法のフローの一例を図1に示す。流動層型気相重合反応器10は、鉛直方向に延びる円筒部11を有する。円筒部の下部には分散板14が設けられ、この分散板14上に、重合触媒を含有する重合体粒子による流動層20が形成される。円筒部11の下端は、蓋部15により閉じられている。円筒部11の上には、上に行くほど内径が大きくなる拡径部12が設けられている。拡径部12は、ガス空塔速度を円筒部11よりも下げてモノマーガスに同伴して反応器外に排出される重合体粒子量を減ずる目的で設置される。拡径部12の上には、必要に応じて、円筒部11よりも径の大きな円筒状の拡大筒部13が設けられる。拡大筒部13の上端には、蓋部16が設けられている。蓋部16の上から排出されるガスは、ラインL2を介してサイクロン40に供給される。サイクロン40で分離された重合体の微粉はラインL3を介して循環ラインから除去される。一方、微粉を除去後のガスは、ラインL4を通り、コンプレッサ30により圧縮され、熱交換器50で冷却された後、ラインL5を通じて供給される新モノマーガスと共に、ラインL1を介して、蓋部15から反応器内に供給される。これにより、分散板14上の触媒を含む重合体粒子が流動化する。また、円筒部11内には、ラインL20を介して重合触媒が供給される一方、ラインL21を介して重合体粒子が抜き出される。このような拡径部を有する流動層型気相重合反応器としては、例えば、特開平2-233708公報に記載の反応器を挙げることもできる。オレフィンの気相重合において、重合反応温度Trは、通常、30~110°Cであり、好ましくは、60~100°Cである。重合反応温度Trは、反応器内、例えば、流動層内に挿入された温度計により測定されるのが一般的である。流動層内の粒子はほぼ均一の温度であると見なすことができる。重合反応温度は、ラインL1に設けられた熱交換器50によるガスの冷却等の手段により調整することができる。重合圧力は、気相重合反応器内でオレフィンが気相として存在し得る範囲内であればよく、通常、0.1~5.0MPaであり、好ましくは、1.5~3.0MPaである。また、反応器内の、好ましくは、円筒部11内のガス空塔速度は、通常、10~100cm/sであり、好ましくは、20~80cm/sであり、より好ましくは30~70cm/sである。オレフィンの気相重合は、オレフィン重合用触媒に加え、適宜、有機アルミニウム化合物、有機アルミニウムオキシ化合物、ホウ素化合物などの他の触媒成分を用いて行うことができる。他の触媒成分として、好ましくは、有機アルミニウム化合物である。有機アルミニウム化合物としては、前記成分B-2の有機アルミニウム化合物として例示したものと同じものを挙げることができる。オレフィン重合用触媒として、メタロセン系触媒を用いる場合、他の触媒成分の使用量は、触媒成分としてのシクロペンタジエン型アニオン骨格を有する基を少なくとも一つ有する第4族遷移金属化合物成分Aの金属原子に対する他の触媒成分に含まれる金属原子1molに対して、好ましくは、0.01~10,000molであり、より好ましくは、0.1~5,000molであり、更に好ましくは、1~2,000molである。また、オレフィンの気相重合は、流動化助剤、静電気除去添加剤等の添加剤の存在下で行ってもよく、水素等の連鎖移動剤や、電子供与性化合物の存在下で行なってもよい。電子供与性化合物としては、例えば、トリエチルアミン、トリノルマルオクチルアミン等が挙げられる。電子供与性化合物の使用量は、他の触媒成分に含まれる金属原子1molに対して、好ましくは、0.001~1molであり、より好ましくは、0.005~0.8molであり、更に好ましくは、0.01~0.5molである。本発明において、オレフィンを連続的に気相重合反応器内に供給して気相重合反応を行う。生成したオレフィン重合体を、気相重合反応器に設けられている重合体抜き出しラインL21から連続的または間欠的に抜き出すことができ、好ましくは、連続的に抜き出す。オレフィン重合体の反応器内の平均滞留時間は、通常、1~30時間であり、好ましくは、2~10時間であり、より好ましくは、3~8時間である。本発明のオレフィン重合体の製造方法は、得られるオレフィン重合体のビカット軟化点Tvと重合反応温度Trとが、下記式Iを満たすようにオレフィンを気相重合反応させる。-5≦Tv-Tr≦9ITv-Trが-5未満であると、重合体粒子の粘着性が強くなりすぎて重合体粒子層の安定的な流動が困難となる。一方、Tv-Trが9を超えると、却って重合体粒子が層から飛び出しやすく、反応器内の壁、例えば、図1の反応器10では、矢印20aのように飛散して拡径部12の内壁に重合体粒子が蓄積し、これにより板状の塊20bが生じやすくなる。そして、このような板状の塊が生成すると、流動層内に落下して粒子排出ラインを閉塞させたり、流動層の流動状態を悪化させたりして長時間の運転が困難となる。Tv-Trが9を超えることにより層から重合体粒子が飛び出しやすくなる理由は明らかではないが、層内における重合体粒子の粘着性が少なくなること等が考えられる。Tv-Trの範囲として好ましくは、-5≦Tv-Tr≦8であり、より好ましくは、-5≦Tv-Tr≦5である。オレフィン重合体のビカット軟化点は、例えばJISK7206に示されているような一般的な測定方法を用いて測定することができる。なお、得られるオレフィン重合体のビカット軟化点は、気相重合反応器内から重合体抜き出しラインを介して連続的または間欠的に抜き出されたオレフィン重合体を測定することにより求めることができる。すなわち、気相重合反応器内で滞留しているオレフィン重合体のビカット軟化点と、製品抜き出しラインを介して連続的または間欠的に抜き出されたオレフィン重合体を測定して得られるビカット軟化点とは、実質的に同一である。具体的には、気相重合反応において式Iを満たすようにオレフィンを気相重合反応させる方法としては、以下の方法が挙げられる。まず、任意の重合反応温度Trで気相重合反応を開始する。次に、重合反応が安定したのち、得られるオレフィン重合体のビカット軟化点Tvを測定する。そして、式Iを満たさない場合に、式Iの範囲に近づくように重合反応温度Trを変更する。そして、安定後に、再び、ビカット軟化点Tvを測定する。そして、式1を満たさない場合には、同様にして重合反応温度Trの変更と、安定後のビカット軟化点Tvの測定とを繰り返せばよい。以下、実施例および比較例によって本発明をさらに詳細に説明する。実施例中の各項目の測定値は、下記の方法で測定した。1密度単位:kgm3JISK71121980のうちA法に規定された方法に従って測定した。なお、試料には、JISK67601995に記載のアニーリングを行った。2メルトフローレートMFR、単位:g10minJISK72101995に規定された方法に従い、荷重216kg、温度190°Cの条件で測定した。3ビカット軟化点単位:°CJISK72061991のうちA50法に規定された方法に従い、荷重10N、昇温速度50°Chの条件で測定した。4飛散率単位:wtppm流動層型気相重合反応器の塔頂からモノマーガスと共に反応器外に持ち去られるオレフィン重合体をサイクロンにより捕集し、流動層型気相重合反応器により製造されるオレフィン重合体の重量に対してサイクロンで捕集された重合体重量の割合を飛散率として[wtppm]単位で算出した。[実施例1]1予備重合予め窒素置換した内容積210Lの撹拌機付き反応器に、常温下でブタン70Lを投入し、次に、ラセミ-エチレンビス1-インデニルジルコニウムジフェノキシド910mmolを投入した。その後、反応器内の温度を50°Cまで上昇させ、2時間攪拌した。反応器内の温度を30°Cまで降温し、エチレンを01kg、水素を常温常圧として01L投入した。次に、特開200979182号公報の実施例11および2に記載の方法と同様にして調製した粒子状固体触媒成分1820gを投入したラセミ-エチレンビス1-インデニルジルコニウムジフェノキシドの接触処理量は、粒子状固体触媒成分1kgあたり、50mmolとなる。系内が安定した後、トリエチルアルミニウム546mmolを投入して重合を開始した。重合開始後、反応器内の重合温度を30°Cとし、05時間重合を行い、その後30分かけて50°Cまで昇温して、その後は50°Cで重合を行った。最初の05時間は、エチレンを粒子状固体触媒成分1kgあたり10kgh、水素を粒子状固体触媒成分1kgあたり10Lh常温常圧換算の速度で供給し、重合開始後05時間からは、エチレンを粒子状固体触媒成分1kgあたり45kgh、水素を粒子状固体触媒成分1kgあたり137Lh常温常圧換算の速度で供給し、合計67時間の予備重合を実施した。重合終了後、温度を50°Cのまま維持して反応器内圧力が10MPaGまで降下するまで待機した。その後反応器内圧力を06MPaGまで脱圧し、スラリー状予備重合触媒成分を乾燥器に移送して窒素流通乾燥を実施し、予備重合触媒成分を得た。該予備重合触媒成分中のエチレン重合体量は、粒子状固体触媒成分1g当り269gであった。2気相重合連続式流動層型気相重合反応器を用い、エチレンと1-ヘキセンを共重合させた。重合反応温度Trは88°C、重合反応圧力は20MPaG、平均滞留時間は65h、ガス空塔速度は42cmsであった。気相の水素濃度および1-ヘキセン濃度を、エチレン1molに対してそれぞれ00029mol、00243molに保持し、トリイソブチルアルミニウムを10mmolhで供給した。生成するポリエチレンLLDPEの生産速度が123kghになるような量で、上記1で得られた予備重合触媒成分を反応器に供給した。得られたポリエチレンのMFRは032g10min、密度は9100kgm3、ビカット軟化点Tvは849°Cであり、Tv-Trは31°Cであった。該ポリエチレンの気相重合中、飛散率は194wtppmであり、塊化物の発生は少なく安定した運転が可能であった。[実施例2]連続式流動層型気相重合反応器を用い、エチレンと1-ヘキセンを共重合させた。重合反応温度Trは86°C、重合反応圧力は20MPaG、平均滞留時間は77h、ガス空塔速度は42cmsであった。気相の水素濃度および1-ヘキセン濃度を、エチレン1molに対してそれぞれ00030mol、00212molに保持し、トリイソブチルアルミニウムを10mmolhで供給した。生成するポリエチレンLLDPEの生産速度が104kghになるような量で、上記実施例11で得られた予備重合触媒成分を反応器に供給した。得られたポリエチレンのMFRは028g10min、密度は9110kgm3、ビカット軟化点Tvは873°Cであり、Tv-Trは13°Cであった。該ポリエチレンの気相重合中、飛散率は410wtppmであり、塊化物の発生は少なく安定した運転が可能であった。[実施例3]連続式流動層型気相重合反応器を用い、エチレンと1-ヘキセンを共重合させた。重合反応温度Trは86°C、重合反応圧力は20MPaG、平均滞留時間は36h、ガス空塔速度は38cmsであった。気相の水素濃度および1-ヘキセン濃度を、エチレン1molに対してそれぞれ00045mol、00150molに保持し、トリイソブチルアルミニウムを10mmolhで供給した。生成するポリエチレンLLDPEの生産速度が221kghになるような量で、上記実施例11で得られた予備重合触媒成分を反応器に供給した。得られたポリエチレンのMFRは021g10min、密度は9161kgm3、ビカット軟化点Tvは921°Cであり、Tv-Trは59°Cであった。該ポリエチレンの気相重合中、飛散率は538wtppmであり、塊化物の発生は少なく安定した運転が可能であった。[実施例4]1予備重合予備重合の合計時間を49時間とした以外は、上記実施例11予備重合と同様の手順、条件で予備重合触媒成分を得た。該予備重合触媒成分中のエチレン重合体量は、粒子状固体触媒成分1g当り188gであった。2気相重合連続式流動層型気相重合反応器を用い、エチレンと1-ヘキセンを共重合させた。重合反応温度Trは84°C、重合反応圧力は20MPaG、平均滞留時間は39h、ガス空塔速度は33cmsであった。気相の水素濃度および1-ヘキセン濃度を、エチレン1molに対してそれぞれ00050mol、00141molに保持し、トリイソブチルアルミニウムを10mmolhで供給した。生成するポリエチレンLLDPEの生産速度が204kghになるような量で、上記1で得られた予備重合触媒成分を反応器に供給した。得られたポリエチレンのMFRは022g10min、密度は9156kgm3、ビカット軟化点Tvは919°Cであり、Tv-Trは79°Cであった。該ポリエチレンの気相重合中、飛散率は845wtppmであり、塊化物の発生は少なく安定した運転が可能であった。[比較例1]連続式流動層型気相重合反応器を用い、エチレンと1-ヘキセンを共重合させた。重合反応温度Trは81°C、重合反応圧力は20MPaG、平均滞留時間は39h、ガス空塔速度は32cmsであった。気相の水素濃度および1-ヘキセン濃度を、エチレン1molに対してそれぞれ00062mol、00132molに保持し、トリイソブチルアルミニウムを10mmolhで供給した。生成するポリエチレンLLDPEの生産速度が206kghになるような量で、上記実施例41で得られた予備重合触媒成分を反応器に供給した。得られたポリエチレンのMFRは030g10min、密度は9156kgm3、ビカット軟化点Tvは917°Cであり、Tv-Trは107°Cであった。該ポリエチレンの気相重合中、飛散率は1217wtppmであり、反応器内に板状の塊化物が発生し、安定した運転を行うのが困難であった。条件及び結果を表1に示す。"